(57)【特許請求の範囲】
【請求項１】
非弾性糸と弾性糸とでパワーネット組織に編成された経編地であって、
厚みが０．３〜０．６ｍｍであり、非弾性糸の繊度が３３〜１００ｄｔｅｘで、弾性糸の繊度が１５５〜４７０ｄｔｅｘであり、コース密度が１４０〜２１０本／インチ、ウェル密度が２５〜５０本／インチであることを特徴とする皮膚貼着用テープ用編地。
【請求項２】
編地を構成する非弾性糸と弾性糸の混率は、非弾性糸：弾性糸で５５質量％：４５質量％〜９３質量％：７質量％である請求項１に記載の皮膚貼着用テープ用編地。
【請求項３】
破断伸度が経・緯とも１４０％以上であり、破断強度が経・緯とも１５０Ｎ以上であり、２０％伸長時の応力が経・緯とも１〜１０Ｎである請求項１または２に記載の皮膚貼着用テープ用編地。
【請求項４】
破断伸度の８０％伸長後の伸長回復率が経・緯とも８０％以上である請求項１〜３のいずれかに記載の皮膚貼着用テープ用編地。
【請求項５】
経／緯の伸長率比が、１．０〜１０である請求項１〜４のいずれかに記載の皮膚貼着用テープ用編地。
【請求項６】
通気度が２５０〜５００ｃｃ／ｃｍ2・ｓである請求項１〜５のいずれかに記載の皮膚貼着用テープ用編地。
【請求項７】
請求項１〜６のいずれかに記載の皮膚貼着用テープ用編地を用いたことを特徴とする皮膚貼着用テープ。
【請求項８】
粘着剤層が皮膚貼着用テープ用編地のニードルループ面に積層されている請求項７に記載の皮膚貼着用テープ。
【請求項９】
絆創膏用シートである請求項７または８に記載の皮膚貼着用テープ。
【請求項１０】
請求項１〜６のいずれかに記載の皮膚貼着用テープ用編地を製造する方法であって、非弾性糸を２枚のガイドバーでそれぞれハーフセットで配置し、０〜１針振りで互いに反対方向にオーバーラップ及びアンダーラップさせつつ、弾性糸を２枚のガイドバーでそれぞれハーフセットで配置し、１針振りで互いに反対方向に挿入することにより、パワーネット組織に編成することを特徴とする皮膚貼着用テープ用編地の製造方法。
【発明の詳細な説明】
【技術分野】
【０００１】
本発明は、テープ用編地及びそれを用いた皮膚貼着用テープ、並びにテープ用編地の製造方法に関するものであり、より詳しくは、スポーツや整体、リハビリにおける体型補強若しくは補正等の整形外科領域、或いは、絆創膏、パップ剤、プラスター剤、パック剤、パッチ剤等の各科皮膚外用部材に用いられる皮膚貼着用テープ、テープ用編地及びその製造方法に関するものである。
【背景技術】
【０００２】
皮膚貼着用テープは、医療分野やスポーツ分野において、医療用救急絆創膏やプラスター、テーピング用テープ等の様々な用途に利用されている。特に、関節部や筋肉等の施部を固定し、当該部位を支持、補強、圧迫することにより痛みを軽減し、更には治癒を促進する効果があり、また、比較的安価で安全であることから、スポーツにおける傷害の予防や応急措置に好適に利用されている。近年では、用途・施部に応じて様々な形状に成形され、粘着テープや粘着シートとして製造販売されている。更には後述する如き絆創膏等で代表される皮膚外用部材としても用いられている。
【０００３】
皮膚貼着用テープは、貼着機能の他に、伸縮性、キックバック性（復元性又は圧迫性）、低モジュラス性、柔軟性、低刺激性、撥水性等の様々な機能や性能が求められている。例えば、関節部のような大きく屈曲・伸縮する部位に用いられる場合、施部を固定できる程度の適度な拘束力・伸縮応力が必要でありながら、皮膚の動きに追従できる程度の適度な伸縮性を有することも必要である。また、テーピングによる固定性を持続させるため、時間が経っても応力が緩和しない十分なキックバック性を有することが重要である。さらに、ある程度の長時間に亘って快適に貼着し続けることができるためには、高い通気性を有することが好ましい。なお、ほつれや捲れが起りにくい、取り扱い易いことが望まれている。
【０００４】
従来、皮膚貼着用テープの基材としては、綿織物に伸縮性を有する糸を織り込んだ伸縮織物、撚り糸からなる強撚布等が用いられてきた。例えば、曲面形状部分に対しても追随性を向上させてずれ易さを押え、使用中は患部を確実に固定維持するバンデージが提案されている（特許文献１）。しかし、このバンデージは、長さ方向の伸長率が１０〜４０％、幅方向の伸長率が４〜１５％と低いので、肘や膝のような大きく屈曲・伸縮する部位に貼着されたときの固定維持効果は高くなるが、他方追随性が十分とは言えず貼着部の動きを拘束し過ぎる問題があった。また、これらの織物を用いた皮膚貼着用テープは、低モジュラスであると共に適度な強度を有する反面、伸縮性やキックバック性に乏しいため、施部への固定性が悪く、貼付部分がずれやすいという問題があった。
【０００５】
また、追随性を改善するために、例えば、テープ状細幅経編物（特許文献２）や経編編成組織のテープ状編成基材（特許文献３）が提案されている。これらのテープ状物は、伸長性が高く追随性は向上したが、経・緯の伸長応力が十分でなく、屈曲運動の激しい肘、膝指関節に貼付されたときには、拘束効果が低いという問題があった。また、振り組織で編成されるため、厚みが大きくなったり、テープ状にカットした後にカールしやすいという問題もあった。
【先行技術文献】
【特許文献】
【０００６】
【特許文献１】特開２００２−２０４８１０号公報
【特許文献２】特開昭６２−５３４５６号公報
【特許文献３】特開２００１−１６１７４２号公報
【発明の概要】
【発明が解決しようとする課題】
【０００７】
本発明は、かかる従来技術の問題を背景になされたものであり、その目的は、皮膚にしっかりと貼着され、使用中に緩むことがなく関節部のような大きく屈曲・伸縮する部位でも十分な固定性能と、皮膚表面の動きに追従する伸縮性とを有しており、且つ長時間貼着しても端部が剥がれにくい皮膚貼着用テープ、テープ用編地及びその製造方法を提供することにある。
【課題を解決するための手段】
【０００８】
本発明者らは、前記課題を鋭意検討した結果、本発明を完成するに至った。即ち、本発明のテープ用編地は、非弾性糸と弾性糸とでパワーネット組織に編成された経編地であって、厚みが０．３〜０．６ｍｍであることを特徴とするものである。この様に、非弾性糸と弾性糸とでパワーネット組織に編成された経編地とすることで、テープ用編地は縦・横方向（長さ方向・幅方向）のいずれにも伸縮性が付与されると共に、通気性にも優れている。また、厚みを前記範囲とすることで、テープ用編地は関節部の動きを妨げることなく、しかも施部を適切に拘束することができる。
【０００９】
前記テープ用編地は、非弾性糸の繊度が３３〜１００ｄｔｅxで、弾性糸の繊度が１５
５〜４７０ｄｔｅｘであり、コース密度が１５０〜２１０本／インチ、ウェル密度が３０〜５０本／インチであることが好ましい。また、破断伸度が経・緯とも１４０％以上であること、破断強度が経・緯とも１５０Ｎ以上であること、２０％伸長時の応力が経・緯とも１〜１０Ｎであることを個別にまたは全て満足することが好ましい。
【００１０】
また、前記テープ用編地は、破断伸度の８０％伸長後の伸長回復率が経・緯とも８０％以上であることが好ましい。経／緯の伸長率比が１．０〜１０であることが好ましい。なお、通気度が２５０〜５００ｃｃ／ｃｍ2・ｓであることが好ましい。
【００１１】
本発明の皮膚貼着用テープは、前記テープ用編地を用いたことを特徴とするものである。この皮膚貼着用テープは、粘着剤層がテープ用編地のニードルループ面に積層されていることが好ましい。本発明の皮膚貼着用テープは、絆創膏用シートとして使用することができる。
【００１２】
なお、前記テープ用編地の製造方法も本発明に含まれる。本発明のテープ用編地の製造方法は、非弾性糸を２枚のガイドバーでそれぞれハーフセットで配置し、０〜１針振りで互いに反対方向にオーバーラップ及びアンダーラップさせつつ、弾性糸を２枚のガイドバーでそれぞれハーフセットで配置し、１針振りで互いに反対方向に挿入することにより、パワーネット組織に編成することを特徴とするものである。
【発明の効果】
【００１３】
本発明のテープ用編地を用いることにより、皮膚にしっかりと貼着し、使用中に緩むことのない固定性能と、皮膚表面の動きに追従する伸縮性とを有すると共に、長時間の着用でも端部のほつれが起りにくい皮膚貼着用テープを実現することができる。また、本発明の皮膚貼着用テープは通気性が高いので、肘や膝の内側の蒸れやすい部位でも快適に使用できる。
【図面の簡単な説明】
【００１４】
【図１】本発明の皮膚貼着用テープの構成を説明する断面図である。
【図２】ジャンボ巻を説明する斜視図である。
【図３】本発明の皮膚貼着用テープの作製方法を説明する概略図である。
【図４】カーリング性の測定方法を説明する概略図である。
【発明を実施するための形態】
【００１５】
以下、本発明の実施形態を詳細に説明するが、本発明は、下記の実施形態に限定されるものではなく、本発明の要旨を逸脱しない範囲内において種々変更を加え得ることは勿論である。
【００１６】
まず、本発明のテープ用編地について詳細に説明する。
【００１７】
本発明のテープ用編地は、非弾性糸と弾性糸とでパワーネット組織に編成された経編地であって、その厚みが０．３〜０．６ｍｍであることを特徴とするものである。
【００１８】
＜非弾性糸＞
前記非弾性糸に使用できる繊維素材としては、例えば、ポリエステル、ナイロン、ポリオレフィン等の合成繊維や、再生セルロース等の半合成繊維、綿等の天然繊維が挙げられる。機能性や貼着時快適性などに応じて、これらの繊維は、単独或いは多種を混合して使用することができる。例えば、ポリエステル繊維に、綿やレーヨン等の吸湿性の高い繊維或いはナイロンを混合することで、貼着時快適性の向上したテープ用編地を得ることができる。
【００１９】
本発明のポリエステルとは、ポリエチレンテレフタレートを８０モル％以上含むポリエステルを指す。また、酸成分として、テレフタル酸又はその機能的誘導体の他に２０モル％未満、好ましくは１０モル％未満のイソフタル酸、アジピン酸、セバシン酸、アゼライン酸、ナフタール酸、ｐ−オキシ安息香酸、２，５−ジメチルテレフタル酸、ビス（ｐ−カルボキシフェノキシ）エタン、２，６−ナフタレンジカルボン酸、３，５−ジ（カルボメトキシ）ベンゼンスルホン酸塩又はそれらの機能的誘導体を用いることができる。グリコール成分として、エチレングリコールの他にジエチレングリコール、プロピレングリコール、１，４−ブタンジオール、１，４−ピロキシメチルシクロヘキサン等の２価アルコールを用いることができる。さらに、例えば、難燃性を付与するために芳香族ポリホスホネ−トを共重合した共重合物を用いることもできる。
【００２０】
本発明のナイロンとは、ナイロン６やナイロン６６を８０モル％以上含むポリアミドを指す。ナイロンの相対粘度は２．５〜４．０であることが好ましく、３．０〜３．８であることがより好ましい。
【００２１】
前記合成繊維に酸化防止剤、艶消剤、着色剤、染色性向上剤、難燃性向上剤、制電剤等を添加しても差支えない。
【００２２】
前記繊維の形態は、短繊維であっても長繊維であっても良く、また生糸でも糸加工を施してもよいが、適度な通気性を得るためには糸加工を施していない生糸（フラットヤーン）を用いることが好適である。生糸を用いることにより、生地が薄くなり貼着された時に外衣と接触してもほつれにくくなる利点がある。
【００２３】
また、前記非弾性糸の繊度は、３３ｄｔｅｘ以上であることが好ましく、４０ｄｔｅｘ以上であることがより好ましく、１２０ｄｔｅｘ以下であることが好ましく、１００ｄｔｅｘ以下であることがより好ましい。非弾性糸の繊度を前記範囲とすることで、適度な厚みを有する編地を得ることができる。一方、繊度が３３ｄｔｅｘより小さいと、編地が薄くなりすぎて貼付基材として適さない。また、１２０ｄｔｅｘより太いと、厚みが厚くなりすぎるだけではなく、弾性糸とのバランスが悪くなり伸度や伸長応力が低下する。
【００２４】
＜弾性糸＞
前記弾性糸に使用できる繊維素材は、例えばポリウレタンを主体とする重合体組成物を用いることができる。かかるポリウレタンとしては、ポリエーテル系、ポリエステル系、ポリカーボネート系など公知のポリウレタンが挙げられ、これらはポリイソシアネート、ポリマージオール、所望により低分子多官能活性水素化合物を反応させて得ることができる。
【００２５】
使用し得るポリイソシアネートとしては、例えば４，４’−ジフェニルメタンジイソシアネート、１，４−フェニレンジイソシアネート、２，４−トリレンジイソシアネート、２，６−トリレンジイソシアネート、ナフタレンジイソシアネート、ヘキサメチレンジイソシアネート、１，４−シクロヘキサンジイソシアネート、４，４’−ジシクロヘキシルメタンジイソシアネート、キシリレンジイソシアネートなどの１種またはこれらの混合物を用いることができる。中でも好ましいのは４，４’−ジフェニルメタンジイソシアネートである。
【００２６】
使用し得るポリマージオールは、両末端にヒドロキシル基を持つ分子量が６００〜７０００の実質的に線状の重合体であり、例えばポリテトラメチレンエーテルグリコール、ポリプロピレンエーテルグリコール、ポリエチレンエーテルグリコール、ポリペンタメチレンエーテルグリコールなどのポリエーテルポリオール；コポリ（テトラメチレン／ネオペンチレン）エーテルジオール、コポリ（テトラメチレン／２−メチルブチレン）エーテルジオール、コポリ（テトラメチレン／２，３−ジメチルブチレン）エーテルジオール、コポリ（テトラメチレン／２，２−ジメチルブチレン）エーテルジオールなど、炭素数６以下のアルキレン基を含むコポリエーテルポリオール；アジピン酸、セバシン酸、マレイン酸、イタコン酸、アゼライン酸、マロン酸、コハク酸、グルタール酸、スベリン酸、ドデカンジカルボン酸、β―メチルアジピン酸、ヘキサヒドロテレフタル酸などの２塩基酸の１種または２種以上とエチレングリコール、１，２−プロピレングリコール、１，４−ブタンジオール、１，６−ヘキサンジオール、ネオペンチルグリコール、１，４−ジメチロールシクロヘキサンなどのグリコールの１種または２種以上を反応させて得られたポリエステルポリオールや、ポリエーテルエステルジオール、ポリラクトンジオール、ポリカーボネートジオールなどの任意のポリオールを用いることができる。
【００２７】
また、前記弾性糸の繊度は、７０ｄｔｅｘ以上であることが好ましく、１５５ｄｔｅｘ以上であることがより好ましく、５５０ｄｔｅｘ以下であることが好ましく、４７０ｄｔｅｘ以下であることがより好ましい。弾性糸の繊度を前記範囲とすることで、適度な固定機能を有する編地を得ることができる。一方、繊度が７０ｄｔｅｘより小さいと、伸長応力が低下し、施部を拘束する作用が低下する。また、５５０ｄｔｅｘより太いと、逆に伸長応力が高まり、貼着テープが施部を強く固定してしまったり、締付けが強くて着用感が悪くなりやすい。
【００２８】
編地を構成する非弾性糸と弾性糸の混率は、特に限定されないが、非弾性糸：弾性糸を、５５質量％：４５質量％〜９３質量％：７質量％とすることが好ましい。非弾性糸と弾性糸の混率を前記範囲とすることで、伸縮性と固定性のバランスの良い編地を得ることができる。一方、非弾性糸が５５質量％未満である（即ち弾性糸が４５質量％を超える）と、染色された生地の堅牢度が悪くなり、また生地がカールし易くなるため、好ましくない。また、非弾性糸が９３質量％を超える（即ち弾性糸が７質量％未満である）と、生地の伸縮性が著しく低下するため、好ましくない。
【００２９】
なお、本発明のテープ用編地は、非弾性糸と弾性糸との混繊糸を用いても良く、非弾性糸と弾性糸とを交編しても良い。
【００３０】
＜組織＞
本発明のテープ用編地の組織は、トリコット編、ラッシェル編、ミラニーズ編を含む経編であればいずれでも良いが、パワーネット組織に編成された経編地であることが好ましい。非弾性糸と弾性糸とでパワーネット組織に編成された経編地とすることで、縦・横の両方向に伸縮性を付与することができ、肩、肘、手首、膝、踵のような可動域が大きな関節部でも好適に利用できる。また、パワーネット組織の経編地は通気性に優れているため、肘や膝の内側の蒸れやすい部位でも快適に使用できる。ここで言うパワーネット組織とは、経方向と緯方向を連結する糸条が少なくとも１コースまたは１ウェル連結されていない空間を有するメッシュ生地に、弾性糸を挿入したファブリックである。
【００３１】
＜厚み＞
本発明のテープ用編地の厚みは、０．３ｍｍ以上であることが好ましく、０．３５ｍｍ以上であることがより好ましく、０．６ｍｍ以下であることが好ましく、０．５５ｍｍ以下であることがより好ましい。テープ用編地の厚みを前記範囲とすることで、関節部の動きを妨げることなく、しかも施部を適切に拘束する皮膚貼着用テープを得ることができる。一方、厚みが０．３ｍｍより薄いと、施部を拘束する効果が低下する。また、０．６ｍｍより厚いと、運動するときの関節部の動きを妨げるだけではなく、蒸れやすくなることもある。
【００３２】
＜密度＞
本発明のテープ用編地のコース密度は、１４０本／インチ以上であることが好ましく、１５０本／インチ以上であることがより好ましく、２１０本／インチ以下であることが好ましく、２００本／インチ以下であることがより好ましい。また、ウェル密度は、２５本／インチ以上であることが好ましく、３０本／インチ以上であることがより好ましく、５０本／インチ以下であることが好ましく、４０本／インチ以下であることがより好ましい。編地の密度を前記範囲とすることで、施部を拘束すると共に関節部の動きを妨げることのない皮膚貼着用テープを得ることができる。一方、コース密度が１４０本／インチ未満或いはウェル密度が２５本／インチ未満であると、編地の伸縮力が低下し、十分な拘束力が得られない恐れがある。また、コース密度が２１０本／インチ超或いはウェル密度が５０本／インチ超の場合、編地が厚くなったり、硬くなったりするため、関節部の動きを妨げるだけではなく、通気度が低下して蒸れやすくなる。
【００３３】
＜破断伸度及び破断強度＞
本発明のテープ用編地は、複雑に大きく屈曲する関節部にも好適に用いられるために、経・緯ともに大きく伸縮し、且つ十分な拘束力を有することが望ましい。
【００３４】
前記テープ用編地の破断伸度は、経・緯とも１４０〜４００％であることが好ましく、１４０〜３００％であることがより好ましい。破断伸度を前記範囲とすることで、拘束性と追随性のバランス良いテープ用編地を得ることができる。一方、破断伸度が１４０％未満であると、関節部の屈曲に追従し難くなる。また、４００％を超えると、関節部の拘束力が低下する。
【００３５】
前記テープ用編地の破断強度は、１５０〜４００Ｎであることが好ましく、１５０〜３５０Ｎであることがより好ましい。破断強度を前記範囲とすることで、適度な拘束力を有するテープ用編地を得ることができる。一方、破断強度が１５０Ｎ未満であると、関節を大きく屈曲するときの拘束力が弱くなり、施部を保護する効果が低下する。また、破断強度が４００Ｎを超えると、拘束力が強くなり過ぎて、関節の可動域を狭め身体の運動能力が低下する恐れがある。
【００３６】
なお、前記破断伸度とは、ＪＩＳ  Ｌ  １０９６  ストリップ法により測定した、掴み間１０ｃｍ、幅５ｃｍの試料が破断したときの引張り伸度である。また、前記破断強度とは、そのときの最大応力である。
【００３７】
＜２０％伸長時の応力＞
本発明のテープ用編地は、関節を動かさない安静状態でも好適な締付け感を有することが望ましい。この締付け感は、編地の２０％伸長時の応力で評価される。
【００３８】
前記テープ用編地の２０％伸長時の応力は、１Ｎ以上であることが好ましく、１．５Ｎ以上であることがより好ましく、１０Ｎ以下であることが好ましく、５Ｎ以下であることがより好ましい。２０％伸長時の応力を前記範囲とすることで、関節を動かさない状態で好適な締付け感を得ることができる。一方、応力が１Ｎ未満では、緩み感が出てテーピング効果を得にくくなる。また、１０Ｎを超えると、安静時の施部の絞付け感が強くなりすぎて好ましくない。
【００３９】
なお、２０％伸長時の応力とは、ＪＩＳ  Ｌ  １０９６Ａ法により測定した、掴み間２０ｃｍ、幅５ｃｍの試料を２０％伸長するまで引張った時の引張応力である。
【００４０】
＜伸長回復率＞
本発明のテープ用編地は、大きく屈曲する関節部に使用されても、使用中に緩むことがなく、且つ良好な伸長回復率を有することが望ましい。この伸長回復率は、破断伸度の８０％伸長後の伸長回復率で評価される。
【００４１】
前記テープ用編地の伸長回復率は、経・緯とも８０％以上であることが好ましく、完全に回復できること（１００％）が最も好ましい。伸長回復率が８０％以上であれば、大きく屈曲する関節部に使用されても、使用中に緩むことがないテープ用編地を得ることができる。一方、伸長回復率が８０％未満であると、使用中に緩み易くなる。
【００４２】
＜２００ｇｆ荷重時及び１５００ｇｆ荷重時の伸長率＞
関節部が大きく屈曲して伸縮量が多い皮膚に適用される部分では、テープ用編地に対して高い伸長性と強いキックバック性が要求される。他方、関節部から比較的離れた皮膚に適用される部分では、締付けすぎないようキックバック性を若干抑制することが必要である。従って、テープ用編地としては、皮膚が大きく伸縮する部分と少しだけ伸縮する部分のそれぞれに対して、適当なキックバック性を有することが望ましい。
【００４３】
本発明者らは、前記低伸長時および高伸長時のキックバック性の指標として、２００ｇｆ荷重時及び１５００ｇｆ荷重時の伸長率を重視しており、２００ｇｆ荷重時と１５００ｇｆ荷重時の伸長率をそれぞれ下記の範囲とすることで、関節部のような伸縮の大きい部分でも、関節部から離れて伸縮が大きくない部分でも、十分な固定性能を保持しつつ、キックバック性のバランスが良いテープ用編地が得られることを見出した。
【００４４】
前記低伸長時のキックバック性は、２００ｇｆ荷重時の伸長率により評価される。２００ｇｆ荷重時の経方向の伸長率としては、１０％以上が好ましく、１５％以上がより好ましく、２０％以上がさらに好ましい。また、５０％以下が好ましく、４０％以下がより好ましく、３０％以下がさらに好ましい。一方、２００ｇｆ荷重時の緯方向の伸長率としては、１％以上が好ましく、３％以上がより好ましく、５％以上がさらに好ましい。また、４０％以下が好ましく、３０％以下がより好ましく、２０％以下がさらに好ましい。
【００４５】
前記高伸長時のキックバック性は、１５００ｇｆ荷重時の伸長率により評価される。１５００ｇｆ荷重時の経方向の伸長率としては、５０％以上が好ましく、９０％以上がより好ましく、１１０％以上がさらに好ましい。また、２５０％以下が好ましく、２００％以下がより好ましく、１６０％以下がさらに好ましい。一方、１５００ｇｆ荷重時の緯方向の伸長率としては、２０％以上が好ましく、３０％以上がより好ましく、４５％以上がさらに好ましい。また、１２０％以下が好ましく、９０％以下がより好ましく、７５％以下がさらに好ましい。
【００４６】
なお、前記２００ｇｆ荷重時及び１５００ｇｆ荷重時の伸長率とは、それぞれ、ＪＩＳ  Ｌ  １０９６  ８．１４  伸長率Ａ法により測定し、２００ｇｆ荷重時及び１５００ｇｆ荷重時の伸長率（％）を求めたものである。
【００４７】
＜経／緯の伸長率比＞
本発明における経・緯のキックバック性のバランスは、２００ｇｆ〜１５００ｇｆ荷重時の経／緯の伸長率比により評価される。本発明のテープ用編地の経／緯の伸長率比は、２００ｇｆ〜１５００ｇｆ荷重において、１以上が好ましく、１．５以上がより好ましく、２以上がさらに好ましい。また、１０以下が好ましく、６以下がより好ましく、５以下がさらに好ましい。
【００４８】
本発明のテープ用編地は、経／緯の伸長率比を前記範囲とすることで、緯方向（テープの長さ方向）よりは経方向（テープの幅方向）の方が良く伸縮するため、関節部によく追随することができ、例えば、絆創膏用シートなどに使用する場合、端部捲れを防止することができる。一方、従来の絆創膏用シートなどは、緯方向に伸縮性があり経方向に殆ど伸縮性がない織物を用いたり、経・緯が同じ程度伸びるフィルムを用いるため、関節部への追随が不十分で、端部捲れが発生しやすい。
【００４９】
なお、前記経／緯の伸長率比は、前記方法と同様にしてテープ用編地に一定の荷重（２００ｇｆ〜１５００ｇｆ）をかけた状態の経・緯の伸長率をそれぞれ測定した後、経方向の伸長率を緯方向の伸長率で除したものである。
【００５０】
＜通気度＞
皮膚貼着用テープを貼着すると、発汗等による蒸れ感が問題となる。特に、肩、肘、手首、膝、踵のような可動域が大きな関節の内側は、屈曲することにより肌と肌が密着し、例えば、肘関節や膝関節を曲げると上腕部と前腕部、又は大腿部と下腿部が密着するため、このような部位では発汗等により非常に蒸れやすい。高い通気度を有するテープ用編地は、蒸れ感の解消には効果的である。
【００５１】
本発明のテープ用編地の通気度は、２５０ｃｃ／ｃｍ2・ｓ以上であることが好ましく、３００ｃｃ／ｃｍ2・ｓ以上であることがより好ましく、５５０ｃｃ／ｃｍ2・ｓ以下であることが好ましく、５００ｃｃ／ｃｍ2・ｓ以下であることがより好ましい。テープ用編地の通気度を前記範囲とすることで、肘や膝の内側の蒸れやすい部位でも快適に使用できる。一方、通気度が２５０ｃｃ／ｃｍ2・ｓ未満であると、発汗等による着用感が悪くなりやすい。他方、５５０ｃｃ／ｃｍ2・ｓを超えると、生地を構成するメッシュ目が大きくなり過ぎ、その結果、生地の引張強力、破裂強力が低下するため、好ましくない。
【００５２】
次に、図面を参照しながら、本発明の皮膚貼着用テープについて詳細に説明するが、本発明の皮膚貼着用テープは図面に示した態様に限定されるものではない。
【００５３】
本発明の皮膚貼着用テープは、前記テープ用編地を用いたことを特徴とするものである。具体的には、本発明の皮膚貼着用テープは、前記テープ用編地を基材として、当該基材の片面に粘着剤層が積層されているテープ状又はシート状のものである。本発明の皮膚貼着用テープは、皮膚に直接貼着して使用されるものであり、前記した整形外科領域、或いは絆創膏、パップ剤、プラスター剤、パック剤、パッチ剤等の各科皮膚外用部材としても使用することができる。しかし、本発明の皮膚貼着用テープはこれらに限定されない。
【００５４】
図１は、本発明の皮膚貼着用テープの構成を説明する断面図である。皮膚貼着用テープ１は、基材３と、基材３の片面に積層されている粘着剤層５とを含んでいる。また、粘着剤層５に離型紙７が貼着されていても良く、使用時には離型紙７を剥がして皮膚に貼着する。基材３は、前記テープ用編地を用いたものであり、その適度な伸張性により関節部等の施部を固定して運動時の負傷を予防したり、負傷した痛みを軽減したり、治癒を促進する等の効果を付与することができる。なお、本発明の皮膚貼着用テープは、図２に示すジャンボ巻２０のような幅広に巻いても良い。この場合は、破線に沿って切断することにより複数個のテープ製品として切り分けることができ、生産性を向上できる。
【００５５】
＜粘着剤層＞
前記粘着剤層に用い得る粘着剤としては、皮膚に追従できる程度の柔軟性や粘弾性を有するものであれば特に限定されず、例えば、アクリル系粘着剤、ゴム系粘着剤、ビニルエーテル系粘着剤、シリコーン系粘着剤、ゲル系粘着剤などが挙げられる。
【００５６】
前記粘着剤層の厚さは、適度な皮膚接着性の観点から、２０〜１００μｍ程度であることが好ましく、３０〜９０μｍ程度であることがより好ましい。
【００５７】
前記粘着剤層を基材の片面に積層する方法としては、例えば、粘着剤を離型紙上に塗布して、離型紙の粘着剤側を基材に接着させれば、通気度の高い皮膚貼着用テープが得られる。例えば、図３のように、離型紙１７に粘着剤１５を塗工し乾燥させることにより予め粘着剤層（図示を省略）を形成し、この粘着剤層と基材であるテープ用編地１３を貼り合せて密着させることにより、粘着剤層がテープ用編地１３に積層された皮膚貼着用テープ１１を得ることができる。この皮膚貼着用テープを所定寸法に切断すれば、医療用救急絆創膏などを得ることができる。もちろん、一般の絆創膏のように、離型紙の粘着剤側を基材に接着させた後、離型紙を剥がしてから粘着剤層にガーゼを配して、さらにガーゼを覆うように剥離紙を積層して、その後所定寸法に切断することによっても作製できる。皮膚貼着用テープに限らず、本発明のテープ用編地を基材とするテープ構造は一切限定されるものではない。
【００５８】
粘着剤層は全面に塗布するのが一般的であるが、ストライプ状や柄状に塗布しても良く、櫛形状の型を用いて塗工中にその櫛を固定する、或いは振幅移動させるなどして、所望のスジ状又はウエイブ状等に塗布しても良い。
【００５９】
また、前記粘着剤層はテープ用編地のニードルループ面に積層されていることが好ましい。粘着剤層をニードルループ面に積層することで、得られる皮膚貼着用テープの端部が肌側へカールしようとするため、長時間貼着しても端部が剥がれにくい。積層を逆にすると、皮膚貼着用テープの端部が肌面と逆側にカールする力が動き、衣服との擦れ等により端部が剥がれやすくなる。
【００６０】
以下、前記テープ用編地を製造する方法について詳細に説明する。
【００６１】
本発明のテープ用編地の製造方法は、非弾性糸を２枚のガイドバーでそれぞれハーフセットで配置し、０〜１針振りで互いに反対方向にオーバーラップ及びアンダーラップさせつつ、弾性糸を２枚のガイドバーでそれぞれハーフセットで配置し、１針振りで互いに反対方向に挿入することにより、パワーネット組織に編成することを特徴とするものである。
【００６２】
テープ用編地の編成方法としては、前記の様にトリコット編、ラッシェル編、ミラニーズ編を含む経編であればいずれでも良いが、パワーネット組織に編成することが望まれる。即ち、非弾性糸を２枚のガイドバーでそれぞれハーフセットで配置し、０〜１針振りで互いに反対方向にオーバーラップ及びアンダーラップさせつつ、弾性糸を２枚のガイドバーでそれぞれハーフセットで配置し、１針振りで互いに反対方向に挿入する。
【００６３】
この様な糸の動きでパワーネット組織に編成することで、伸縮性と破断強度を備えつつ、通気性が高く、且つほつれにくいテープ用編地を得ることができる。また、この製造方法によれば、作製したテープ状編地をテープ状にカットしても端部がカールしにくい。
【００６４】
特に、非弾性糸をハーフセットで配置することで、薄くて、通気性の良い編地を製造することができる。また、非弾性糸を０〜１針振りで互いに反対方向にオーバーラップ及びアンダーラップさせることにより、薄くて、左右対称の編組織を形成することができる。一方、非弾性糸をフルセットで配置すると、生地が厚くなり、通気性が悪くなるため好ましくない。また、非弾性糸を同方向にオーバーラップ及びアンダーラップさせると、左右非対称の編組織となり、生地が目曲がりすることがある。さらに、糸の振りが２針以上であると、その分、糸の拘束点が少なく糸が浮くことによって生地が厚くなり、また生地端部より浮いた糸が外衣と接触して生地がほつれやすくなる。
【００６５】
また、弾性糸をハーフセットで配置し、１針振りで互いに反対方向に挿入することにより、薄くきれいなメッシュ目を形成することが可能である。一方、弾性糸をフルセットで配置すると、生地が厚くなるため好ましくない。また、弾性糸を２針以上振りで互いに同方向に挿入すれば、生地の組織面が悪くなる恐れがある。なお、弾性糸をニットすると、生地の厚みが極端に厚くなるため好ましくない。
【実施例】
【００６６】
次に、実施例及び比較例を挙げて本発明を詳細に説明するが、本発明はこれらに限定されるものではなく、前・後記の趣旨を逸脱しない範囲で変更実施をすることは、全て本発明の技術的範囲に含まれる。なお、本発明の実施例及び比較例における「部」は「質量部」を意味し、「％」は「質量％」を意味する。また、本発明の実施例及び比較例に各性能評価は次の方法により行った。
【００６７】
＜繊度＞
繊度（ｄｔｅｘ）は、１００ｍ長の糸条のカセを３つ作製し、各々の質量（ｇ）を精秤し、平均値を求め、１００倍して求めた。
【００６８】
＜英式番手＞
かせ取機を用いて、長さ１０９．７２８ｍ（１ｌｅａ）の紡績糸を取って、その質量Ｗ（単位：ｇ）を測定した。英式番手（Ｎｅ）は下記式により換算した。
Ｎｅ＝４５３．６／（７×Ｗ）
【００６９】
＜厚み＞
ＪＩＳ  Ｌ  １０１８  １９９８  ６．５により測定した。
【００７０】
＜密度＞
ＪＩＳ  Ｌ  １０１８（８）により測定した。
【００７１】
＜破断伸度＞
ＪＩＳ  Ｌ  １０９６  ストリップ法により、掴み間１０ｃｍ、幅５ｃｍの試料が破断したときの引張り伸度を測定し、ｎ＝５の平均値を破断伸度とした。
【００７２】
＜破断強度＞
測定方法は前記破断伸度と同様にして、破断したときの最大応力を測定し、ｎ＝５の平均値を破断強度とした。
【００７３】
＜２０％伸長時の応力＞
ＪＩＳ  Ｌ  １０９６Ａ法により、掴み間２０ｃｍ、幅５ｃｍの試料を２０％伸長するまで引張った時の引張応力を測定し、ｎ＝５の平均値を２０％伸長時の応力とした。
【００７４】
＜伸長回復率＞
ＪＩＳ  Ｌ  １０９６Ａ法に準じて測定した。引張速度２０ｃｍ／ｍｉｎ、掴み間２０ｃｍ、幅５ｃｍで、破断伸度の８０％を一定伸長とした。
【００７５】
＜２００ｇｆ荷重時及び１５００ｇｆ荷重時の伸長率＞
ＪＩＳ  Ｌ  １０９６  ８．１４  伸長率Ａ法により測定し、２００ｇｆ荷重時及び１５００ｇｆ荷重時の伸長率（％）を求めた。ｎ＝３の平均値を伸長率とした。
【００７６】
＜経／緯の伸長率比＞
前記方法と同様にしてテープ用編地の経・緯における伸長率をそれぞれ測定した後、経方向の伸長率を緯方向の伸長率で除した。なお、本発明の実施例および比較例では、２００ｇｆ荷重時および１５００ｇｆ荷重時の経／緯の伸長率比を計算した。
【００７７】
＜通気度＞
フラジール試験機を用いて、ＪＩＳ  Ｌ  １０１８により測定した。
【００７８】
＜カーリング性評価＞
図４のように、タテ１５ｃｍ×ヨコ２．５ｃｍの生地を用い、タテ方向に引っ張った後カールする面（注：比較例１の織物のときは、任意の片面）を上にして、片端３３から１０ｃｍの箇所にマーク３５を入れた（図４（イ））。その後、片端３３を押さえ、マーク３５の箇所を指でつまんで、２倍の伸長（即ち２０ｃｍ）になるように生地を引っ張り（図４（ロ））、これを３回繰り返した。その後、生地がカールしたまま（図４（ハ））のヨコ方向の幅ａを測定して、生地のカーリング性（％）を下記式により算出した。カーリング性が３０％以下のものを○、３０％超且つ５０％以下のものを△、５０％を超えるものを×とした。
カーリング性（％）＝１００×（２．５−ａ）／２．５
【００７９】
＜貼着評価＞
長さ５０〜７５ｃｍの皮膚貼着用テープを、テープ同士の重なりが５ｍｍになるように、肘部を中心にして肘の上下５ｃｍの腕部を前腕から上腕にかけて均等に巻いた。着用者にそのまま８時間オフィスワークをしてもらった後に、肘の固定性、追随性、蒸れ性をそれぞれ３段階評価した。肘をサポートする力が強いものを３点、力が弱いものを１点、肘を動かしたときの追随性が良い（動かし易い）ものを３点、追随性が悪いものを１点、蒸れないものを３点、強く蒸れるものを１点として評価した。また総合評価として、三つの評価とも３点のものを○、３点が二つ以下、１点がないものを△、１点が一つでもあるものを×と評価し、△以上を合格と判定した。
【００８０】
＜貼着テストの捲れ性＞
実施例１〜５および比較例１〜５で得られた皮膚貼着用テープについて、下記の貼着テストにより捲れ性を評価した。長さ３０ｃｍの皮膚貼着用テープを、肘がテープの真ん中に当るように、肘を伸した状態で腕に沿って貼着した。その後、長袖カッターシャツを着て、１時間で肘を大きく振りながら、ＡＬＩＮＣＯ電動ウォーカー３８００  ＡＦ３８００を使用して３．６ｋｍ／ｈの速度でウォーキングした。ウォーキング直後の貼着部の両端の状態を確認し、全く剥がれが見られないものを○、テープの４角の１箇所でも少し捲れたり（５ｍｍ未満）、端部が解れて毛羽だったように見えるものを△、テープの４角の１箇所でも５ｍｍ以上捲れたものを×とした。
【００８１】
また、実施例６および比較例６で得られた絆創膏用シートについて、下記の貼着テストにより捲れ性を評価した。経１０ｍｍ×緯３０ｍｍに打抜いた絆創膏用シートを、右人差指を伸した状態で第二関節に巻くように貼着した。その後、１時間毎にじゃんけんのグ−・パーを１００回行い、８時間着用した（グー・パーを合計１００×９回行った）。着用後の貼着部の両端の状態を確認し、全く剥がれが見られないものを○、シートの４角の１箇所でも少し捲れたり（２ｍｍ未満）、端部が解れて毛羽だったように見えるものを△、シートの４角の１箇所でも２ｍｍ以上捲れたものを×とした。
【００８２】
実施例１
フロントおさ糸１、２として、８４ｄｔｅｘ／３６フィラメントの丸断面のセミダルエステル糸（東洋紡績社製、東洋紡ポリエステルＥ８４Ｔ３６−７２Ｄ）をハーフセットで配置し、バックおさ糸１、２として、３１０ｄｔｅｘのポリエーテル系ポリウレタン糸（東洋紡績社製、エスパ（登録商標）：クリアタイプ）をハーフセットで配置し、２８ゲージのラッセル編み機（カールマイヤー社製）を使用して、ポリウレタン糸の整経ドラフトを１．６倍とし、下記条件でパワーネット組織に編成した。ポリエステル糸とポリウレタン糸の混率は８４％：１６％であった。
編成条件
フロントおさ１  １０／１２／２１／２３／２１／１２  ランナー１０６ｃｍ／Ｒ
フロントおさ２  ２３／２１／１２／１０／１２／２１  ランナー１０６ｃｍ／Ｒ
バックおさ１  １１／００／１１／００／１１／００  ランナー９ｃｍ／Ｒ
バックおさ２  ００／１１／００／１１／００／１１  ランナー９ｃｍ／Ｒ
【００８３】
次に、前記編地を、連続精錬（６０℃〜９５℃×６０秒）−予備セット（１９０℃×３０秒）−染色（液流染色９０℃×３０分）−仕上げセット（１６０℃×３０秒）の条件で加工して、テープ用編地を作製した。
【００８４】
続いて、図３に示すように、離型紙にアクリル系粘着剤を塗工し乾燥させることにより予め粘着剤層を形成した。この粘着剤層と前記テープ用編地のニードルループ面とを貼り合せて前記テープ用編地の表面に粘着剤層を転写して、これらを密着させた後、５０ｍｍ幅に切断し皮膚貼着用テープとした。
【００８５】
得られたテープ用編地及び皮膚貼着用テープについて、前記の方法で測定及び評価を行った。結果を表１に示す。
【００８６】
実施例２
フロントおさ糸１、２として、１００ｄｔｅｘ／７２フィラメントの丸断面のセミダルエステル糸（東洋紡績社製、東洋紡ポリエステルＥ１００Ｔ７２−Ｉ７Ｂ）をハーフセットで配置し、バックおさ糸１、２として、４７０ｄｔｅｘのポリエーテル系ポリウレタン糸（東洋紡績社製、エスパ（登録商標）：クリアタイプ）をハーフセットで配置し、２８ゲージのラッセル編み機（カールマイヤー社製）を使用して、ポリウレタン糸の整経ドラフトを１．６倍とし、下記条件でパワーネット組織に編成した。ポリエステル糸とポリウレタン糸の混率は８３％：１７％であった。
編成条件
フロントおさ１  １０／１２／２１／２３／２１／１２  ランナー１１５ｃｍ／Ｒ
フロントおさ２  ２３／２１／１２／１０／１２／２１  ランナー１１５ｃｍ／Ｒ
バックおさ１  １１／００／１１／００／１１／００  ランナー８ｃｍ／Ｒ
バックおさ２  ００／１１／００／１１／００／１１  ランナー８ｃｍ／Ｒ
【００８７】
次に、実施例１と同様にして各加工を施して、テープ用編地を作製した。続いて、得られたテープ用編地を用いて実施例１と同様にして２５ｍｍ幅の皮膚貼着用テープを作製した。得られたテープ用編地及び皮膚貼着用テープについて、実施例１と同様にして測定及び評価を行った。結果を表１に示す。
【００８８】
実施例３
フロントおさ糸１、２として、４４ｄｔｅｘ／１０フィラメントの丸断面のセミダルナイロン糸（東洋紡績社製、Ｎ４４Ｔ１０−２８２）をハーフセットで配置し、バックおさ糸１、２として、１５５ｄｔｅｘのポリエーテル系ポリウレタン糸（東洋紡績社製、エスパ（登録商標）：クリアタイプ）をハーフセットで配置し、２８ゲージのラッセル編み機（カールマイヤー社製）を使用して、ポリウレタン糸の整経ドラフトを１．８４倍とし、下記条件でパワーネット組織に編成した。ナイロン糸とポリウレタン糸の混率は７８％：２２％であった。
編成条件
フロントおさ１  １０／１２／２１／２３／２１／１２  ランナー９５ｃｍ／Ｒ
フロントおさ２  ２３／２１／１２／１０／１２／２１  ランナー９５ｃｍ／Ｒ
バックおさ１  １１／００／１１／００／１１／００  ランナー１１ｃｍ／Ｒ
バックおさ２  ００／１１／００／１１／００／１１  ランナー１１ｃｍ／Ｒ
【００８９】
次に、実施例１と同様にして各加工を施して、テープ用編地を作製した。続いて、得られたテープ用編地を用いて実施例１と同様にして２５ｍｍ幅の皮膚貼着用テープを作製した。得られたテープ用編地及び皮膚貼着用テープについて、実施例１と同様にして測定及び評価を行った。結果を表１に示す。
【００９０】
実施例４
フロントおさ糸１、２として、７８ｄｔｅｘ／２４フィラメントの丸断面のセミダルナイロン糸（東洋紡績社製、７８Ｔ２４−２８２）をハーフセットで配置し、バックおさ糸１、２として、３１０ｄｔｅｘのポリエーテル系ポリウレタン糸（東洋紡績社製、エスパ（登録商標）：クリアタイプ）をハーフセットで配置し、２８ゲージのラッセル編み機（カールマイヤー社製）を使用して、ポリウレタン糸の整経ドラフトを１．６倍とし、下記条件でパワーネット組織に編成した。ナイロン糸とポリウレタン糸の混率は８２％：１８％であった。
編成条件
フロントおさ１  １０／１２／２１／２３／２１／１２  ランナー１０６ｃｍ／Ｒ
フロントおさ２  ２３／２１／１２／１０／１２／２１  ランナー１０６ｃｍ／Ｒ
バックおさ１  １１／００／１１／００／１１／００  ランナー８ｃｍ／Ｒ
バックおさ２  ００／１１／００／１１／００／１１  ランナー８ｃｍ／Ｒ
【００９１】
次に、実施例１と同様にして各加工を施して、テープ用編地を作製した。続いて、得られたテープ用編地を用いて実施例１と同様にして２５ｍｍ幅の皮膚貼着用テープを作製した。得られたテープ用編地及び皮膚貼着用テープについて、実施例１と同様にして測定及び評価を行った。結果を表１に示す。
【００９２】
実施例５
フロントおさ糸１、２として、３３ｄｔｅｘ／２４フィラメントの丸断面のブライトナイロン糸（東洋紡績社製、３３Ｔ２４−８８２）をハーフセットで配置し、バックおさ糸１、２として、７８ｄｔｅｘのポリエーテル系ポリウレタン糸（東洋紡績社製、エスパ（登録商標）：クリアタイプ）をハーフセットで配置し、２８ゲージのラッセル編み機（カールマイヤー社製）を使用して、ポリウレタン糸の整経ドラフトを２倍とし、下記条件でパワーネット組織に編成した。ナイロン糸とポリウレタン糸の混率は７４％：２６％であった。
編成条件
フロントおさ１  １０／１２／２１／２３／２１／１２  ランナー７９ｃｍ／Ｒ
フロントおさ２  ２３／２１／１２／１０／１２／２１  ランナー７９ｃｍ／Ｒ
バックおさ１  １１／００／１１／００／１１／００  ランナー１１ｃｍ／Ｒ
バックおさ２  ００／１１／００／１１／００／１１  ランナー１１ｃｍ／Ｒ
【００９３】
次に、実施例１と同様にして各加工を施して、テープ用編地を作製した。続いて、得られたテープ用編地を用いて実施例１と同様にして２５ｍｍ幅の皮膚貼着用テープを作製した。得られたテープ用編地及び皮膚貼着用テープについて、実施例１と同様にして測定及び評価を行った。結果を表１に示す。
【００９４】
実施例６
実施例１で得られたテープ用編地を用いて、実施例１と同様にして粘着剤層を転写して密着させた後、経１０ｍｍ×緯３０ｍｍのシート状に打抜いて絆創膏用シートを得た。得られた絆創膏用シートについて、前記方法で測定及び評価を行った。結果を表３に示す。
【００９５】
比較例１
経糸として、７８ｄｔｅｘのポリエーテル系ポリウレタン糸（東洋紡績社製、エスパ（登録商標）：クリアタイプ）を芯に入れた英式番手１６番単糸の綿コアスパンヤーンを用い、緯糸として、英式番手１４番単糸の綿リング紡績糸を用い、エアージェットルーム（豊田自動織機社製）を使用して、おさ通し本数１本で製織した。
【００９６】
次に、常法により連続毛焼−糊抜・精練・漂白を行い、最後にピンテンターでシワ延しと性量合わせを兼ねて１３０℃で乾燥・セットを行って、テープ用生地を作製した。続いて、実施例１と同様にして（但し、粘着剤層の転写面はテープ用生地の任意面）２５ｍｍ幅の皮膚貼着用テープを作製した。得られたテープ用生地及び皮膚貼着用テープについて、実施例１と同様にして測定及び評価を行った。結果を表２に示す。
【００９７】
比較例２
グランド糸として、８４ｄｔｅｘ／３６フィラメントの丸断面のセミダルエステル糸（帝人社製、８４Ｔ３６−ＦＯ２１０Ｗ）と、３３ｄｔｅｘのポリエーテル系ポリウレタン糸（東洋紡績製、エスパ（登録商標）：Ｔ７１タイプ）を用い、３４“−２８Ｇのシングル編機（福原精機社製）を使用して、編成糸長２７０ｍｍ／１００ウェル、プレーティング条件はドラフト２．８倍としてベア天竺組織に編成した。ポリエステル糸とポリウレタン糸の混率は８８％：１２％であった。
【００９８】
次に、前記生地を、連続精錬（６０℃〜９５℃×６０秒）−予備セット（１９０℃×４０秒）−染色（液流染色９０℃×３０分）−仕上げセット（１６０℃×４０秒）の条件で加工して、テープ用生地を作製した。続いて、実施例１と同様にして（但し、粘着剤層の転写面はテープ用生地のループ裏面）２５ｍｍ幅の皮膚貼着用テープを作製した。得られたテープ用生地及び皮膚貼着用テープについて、実施例１と同様にして測定及び評価を行った。結果を表２に示す。
【００９９】
比較例３
フロントおさ糸として、５６ｄｔｅｘ／１７フィラメントの丸断面のセミダルナイロン糸（東洋紡積社製、５６Ｔ１７−２８２）をフルセットで配置し、バックおさ糸として、４４ｄｔｅｘのポリエーテル系ポリウレタン糸（東洋紡績社製、エスパ（登録商標）：クリアタイプ）をフルセットで配置し、２８ゲージのトリコット編み機（カールマイヤー社製）を使用して、ポリウレタン糸の整経ドラフトを２倍とし、下記条件でハーフ組織の２ｗａｙトリコットを編成した。ナイロン糸とポリウレタン糸の混率は８４％：１６％であった。
編成条件
フロントおさ  １０／２３  ランナ−１６５ｃｍ／Ｒ
バックおさ  １２／１０  ランナー８５ｃｍ／Ｒ
【０１００】
次に、前記生地を、連続精錬（６０℃〜９５℃×６０秒）−予備セット（１９０℃×４０秒）−染色（液流染色９０℃×３０分）−仕上げセット（１６０℃×４０秒）の条件で加工して、テープ用生地を作製した。続いて、実施例１と同様にして（但し、粘着剤層の転写面はテープ用生地のシンカーループ面）、２５ｍｍ幅の皮膚貼着用テープを作製した。得られたテープ用生地及び皮膚貼着用テープについて、実施例１と同様にして測定及び評価を行った。結果を表２に示す。
【０１０１】
比較例４
フロントおさ糸として、３３ｄｔｅｘ／２４フィラメントの丸断面のブライトナイロン糸（東洋紡績社製、３３Ｔ２４−８８２）をフルセットで配置し、バックおさ糸として、４４ｄｔｅｘのポリエーテル系ポリウレタン糸（東洋紡績社製、エスパ（登録商標）：クリアタイプ）をフルセットで配置し、４０ゲージのトリコット編み機（カールマイヤー社製）を使用して、ポリウレタン糸の整経ドラフトを２倍とし、下記条件でデンビー組織の２ｗａｙトリコットを編成した。ナイロン糸とポリウレタン糸の混率は６８％：３２％であった。
編成条件
フロントおさ  １０／１２  ランナ−８８ｃｍ／Ｒ
バックおさ  １２／１０  ランナー６５ｃｍ／Ｒ
【０１０２】
次に、前記生地を、連続精錬（６０℃〜９５℃×６０秒）−予備セット（１９０℃×４０秒）−染色（液流染色９０℃×３０分）−仕上げセット（１６０℃×４０秒）の条件で加工して、テープ用生地を作製した。続いて、実施例１と同様にして（但し、粘着剤層の転写面はテープ用生地のシンカーループ面）、２５ｍｍ幅の皮膚貼着用テープを作製した。得られたテープ用生地及び皮膚貼着用テープについて、実施例１と同様にして測定及び評価を行った。結果を表２に示す。
【０１０３】
比較例５
フロントおさ糸１、２として、１２５ｄｔｅｘ／１４４フィラメントの丸断面のセミダルエステル糸（東洋紡績社製、１１０Ｔ９６−７２Ｄ）をハーフセットで配置し、バックおさ糸１、２として、４７０ｄｔｅｘのポリエーテル系ポリウレタン糸（東洋紡績社製、エスパ（登録商標）：クリアタイプ）をハーフセットで配置し、２８ゲージのラッセル編み機（カールマイヤー社製）を使用して、ポリウレタン糸の整経ドラフトを１．６倍とし、下記条件でパワーネット組織に編成した。ポリエステル糸とポリウレタン糸の混率は８３％：１７％であった。
編成条件
フロントおさ１  １０／１２／２１／２３／２１／１２  ランナー１３０ｃｍ／Ｒ
フロントおさ２  ２３／２１／１２／１０／１２／２１  ランナー１３０ｃｍ／Ｒ
バックおさ１  １１／００／１１／００／１１／００  ランナー９ｃｍ／Ｒ
バックおさ２  ００／１１／００／１１／００／１１  ランナー９ｃｍ／Ｒ
【０１０４】
次に、実施例１と同様にして各加工を施して、テープ用生地を作製した。続いて、実施例１と同様にして２５ｍｍ幅の皮膚貼着用テープを作製した。得られたテープ用生地及び皮膚貼着用テープについて、実施例１と同様にして測定及び評価を行った。結果を表２に示す。
【０１０５】
比較例６
比較例５で得られたテープ用生地を用いて、比較例５と同様にして粘着剤層を転写して密着させた後、経１０ｍｍ×緯３０ｍｍのシート状に打抜いて絆創膏用シートを得た。得られた絆創膏用シートについて、前記方法で測定及び評価を行った。結果を表３に示す。
【０１０６】
【表１】
0005543829.tif 000002
【０１０７】
【表２】
0005543829.tif 000003
【０１０８】
【表３】
0005543829.tif 000004
【０１０９】
実施例１〜４で得られたテープ用編地は、非弾性糸と弾性糸とでパワーネット組織に編成された経編地で、その厚みが０．３〜０．６ｍｍのものであった。これらの編地は、破断伸度、破断強度及び２０％伸長時の応力が高く、伸長回復率や通気度にも優れていた。しかも、これらの編地はカールしにくいものであった。実施例５で得られたテープ用編地は、実施例１〜４に比べてコース密度が高く、用いた非弾性糸と弾性糸の繊度も低かったため、破断強度と２０％伸長時の応力が低くなったが、破断伸度と伸長回復率が良く、カールしにくく、通気性にも非常に優れていた。また、これらの編地は、２００ｇｆ荷重と１５００ｇｆ荷重において、それぞれ適当な伸長率および経／緯の伸長率比を有していた。
【０１１０】
また、前記テープ用編地を用いた実施例１〜５の皮膚貼着用テープおよび実施例６の絆創膏用シートは、固定性が良好で蒸れないものであった。また、これらの皮膚貼着用テープまたは絆創膏用シートは、経方向にもよく伸縮するため、関節を曲げ伸ばししたときの追随性が良く、皮膚が大きく伸縮する部分と少しだけ伸縮する部分のそれぞれに対しても適当なキックバック性を有するものであり、しかも粘着剤層がテープ用編地のニードルループ面に積層されているため、貼着テスト時間に亘って全く剥がれが見られなかった。
【０１１１】
一方、比較例１で得られたテープ用生地は織物であるため、破断伸度が経方向１００％、緯方向２２％で、伸長回復率が緯方向６７％と低くなって、通気性が５５ｃｃ／ｃｍ2・ｓと非常に劣った。また、該生地は緯方向に伸縮性を有するが、経方向には殆ど伸縮性がないものであった。
【０１１２】
比較例２で得られたテープ用生地は丸編物であるため、破断伸度が良かったが、破断強度が経方向１４０Ｎ、緯方向７５Ｎで、２０％伸長時の緯方向の応力が０．８Ｎで、伸長回復率が経緯方向でそれぞれ７８％、７０％と低くなって、通気度が５０ｃｃ／ｃｍ2・ｓと非常に劣った。また、該編地は２００ｇｆ荷重および１５００ｇｆ荷重において緯方向の伸長率が高すぎて、しかもカールしやすいものであった。
【０１１３】
比較例３及び４で得られたテープ用生地はそれぞれハーフ組織、デンビー組織であるため、破断強度及び２０％伸長時の応力が低くなって、通気度にも劣った。また、これらの生地は、２００ｇｆ荷重または１５００ｇｆ荷重において緯方向の伸長率が高すぎた。
【０１１４】
比較例５で得られたテープ用生地は、繊度の高い非弾性糸を使用して肉厚のものとなったため、緯方向の破断伸度が１３０％と低くなって、カーリング性がやや低くなった。
【０１１５】
また、前記テープ用生地を用いた比較例１〜４の皮膚貼着用テープおよび比較例６の絆創膏用シートは、貼着評価の総合結果が悪かった。なお、比較例１の皮膚貼着用テープは貼着テスト時間に亘って剥がれが見られなかったが、比較例２〜４の皮膚貼着用テープは、大きく伸縮する部分および／または少しだけ伸縮する部分に対しては、キックバック性の適切なバランスを取れず、貼着テストの途中で４角の中の少なくとも１箇所で５ｍｍ以上捲れた。また、比較例６の絆創膏用シートは、関節を曲げ伸ばししたときの追随性が悪く、貼着テストの途中で４角の中の少なくとも１箇所で２ｍｍ以上捲れた。
【産業上の利用可能性】
【０１１６】
本発明のテープ用編地は、適切な固定性能と伸縮性を有すると共に、通気性にも優れている。従って、このテープ用編地を用いた本発明の皮膚貼着用テープは、スポーツや整体、リハビリにおける体型補強若しくは補正等の整形外科領域、或いは絆創膏、パップ剤、プラスター剤、パック剤、パッチ剤等の各科皮膚外用部材に好適に用いられる。
【符号の説明】
【０１１７】
１：皮膚貼着用テープ、３：基材、５：粘着剤層、７：離型紙、１１：皮膚貼着用テープ、１３：基材、１５：粘着剤、１７：離型紙、２０：ジャンボ巻き、３３：生地の片端、３５：マーク、ａ：カールしたままのヨコ方向の幅
【図１】
0005543829.tif 000005
【図２】
0005543829.tif 000006
【図３】
0005543829.tif 000007
【図４】
0005543829.tif 000008